(57)【要約】【課題】時計用文字板に施した光輝部材の輝きにムラが発生するのを防止し、時計用文字板の全面を均一に輝かせると共に、立体感をもって適度に光輝くような高品位で質感の高い時計用文字板を提供すること。【解決手段】光透過性を有する文字板基板５２の上面に微小なガラスビーズ５６などからなる光輝部材を多数分散させた光輝塗膜層５３を形成すると共に、前記光輝塗膜層５３の上面に透明樹脂膜層５５、最上部に凸状で直径１００〜２００μｍ、厚み５μｍ以上の微小レンズ体５４を多数マトリックス状に配列させた。【選択図】        図１
2004151039.tif 000002
【特許請求の範囲】
【請求項１】
文字板基板の上面に微小な光輝部材を多数分散させた光輝塗膜層を形成し、該光輝塗膜層の上面に透明樹脂層を形成すると共に、前記透明樹脂層の上面に凸状の微小レンズ体を多数形成したことを特徴とする時計用文字板。
【請求項２】
前記微小レンズ体は、直径が１００〜２００μｍ、厚みが５μｍ以上であることを特徴とする請求項１記載の時計用文字板。
【請求項３】
前記微小レンズ体が、文字板本体部の上面にマトリックス状に配列されていることを特徴とする請求項１記載の時計用文字板。
【請求項４】
前記透明樹脂層は、厚みが２０〜１００μｍであることを特徴とする請求項１記載の時計用文字板。
【請求項５】
前記光輝塗膜層が、１層又は種類の異なった光輝部材をそれぞれ分散させた２層構造であることを特徴とする請求項１記載の時計用文字板。
【請求項６】
前記光輝部材が、４０〜８０μｍの粒径を有するガラスビーズであることを特徴とする請求項１又は５記載の時計用文字板。
【請求項７】
前記光輝塗膜層は、透明な樹脂バインダ１に対してガラスビーズを０．５〜１．５の重量割合で分散させ、所定の厚みに形成したものであることを特徴とする請求項１又は６記載の時計用文字板。
【請求項８】
前記光輝塗膜層が４０〜８０μｍの厚みであることを特徴とする請求項１又は７記載の時計用文字板。
【請求項９】
前記光輝部材が、１５〜５０μｍの鱗片状のガラス片、金属片、貝殻片あるいは貴石片のいずれかであることを特徴とする請求項１又は５記載の時計用文字板。
【請求項１０】
前記光輝塗膜層は、透明な樹脂バインダ１に対して鱗片状の光輝部材を０．１〜０．５の重量割合で分散させ、所定の厚みに形成したものであることを特徴とする請求項１又は９記載の時計用文字板。
【請求項１１】
前記光輝塗膜層が１０〜１５μｍの厚みであることを特徴とする請求項１又は１０記載の時計用文字板。
【請求項１２】
前記文字板基板が光透過性を有することを特徴とする請求項１記載の時計用文字板。
【発明の詳細な説明】
【０００１】
【発明の属する技術分野】
本発明は、文字板基板上に光輝塗膜層を備えた時計用文字板に係り、特に光輝塗膜層に光輝部材を用いて適度な輝きと、優れた質感を有する時計用文字板に関する。
【０００２】
【従来の技術】
時計の表示面をキラキラ輝かせて立体感のある鋭い光輝感が得られるようにした時計用文字板に関する従来技術として特開２００２−２５０７７９号公報に開示された技術がある。この時計用文字板について図６にて説明する。２２は文字板本体部で、厚さ５００μｍのアクリル等の透明樹脂板であり、前記文字板本体部２２の下面に光輝塗膜層２３を備え、上面には凸状の微小レンズ２４多数散りばめた構造となっている。前記光輝塗膜層２３は粒径が４０〜８０μｍの多数のガラスビーズ２５を透明な樹脂に混ぜ合わせて所定の厚みに形成されている。
一方上方の微小レンズ２４は直径が１００〜２００μｍ、中心部の厚み約５μｍの凸レンズをマトリクス状に形成してあり、この微小レンズ２４の作用によってキラキラと鋭く輝く装飾効果の大きい時計文字板が得られる。
【０００３】
【発明が解決しようとする課題】
上記従来の時計用文字板にあっては、文字板本体部２２を厚さ５００μｍの透明アクリル樹脂板で形成しており、時計用文字板におけるいわゆる文字板の役割を持たせている。すなわち前記光輝塗膜層２３を５００μｍの距離を隔てて微小レンズ２４で屈折拡大するためキラキラした光輝感覚が鋭すぎ、華美に過ぎて高品位の落ち着いた質感が得られない、という問題があった。
【０００４】
本発明は、時計用文字板に施した光輝部材のによって立体感のある輝きを維持しながら鋭いキラキラ感を抑制し、品位の高い質感及び高級感をかもし出す時計用文字板を提供するものである。
【０００５】
【課題を解決するための手段】
上記課題を解決するために、本発明の請求項１に係る時計用文字板は、文字板基板の上面に微小な光輝部材を多数分散させた光輝塗膜層を形成し、該光輝塗膜層の上面に透明樹脂層を形成すると共に、前記透明樹脂層の上面に凸状の微小レンズ体を多数形成したことを特徴とする。
【０００６】
請求項２に係る発明は、請求項１記載の時計用文字板において、前記微小レンズ体は、直径が１００〜２００μｍ、厚みが５μｍ以上であることを特徴とする。
【０００７】
請求項３に係る発明は、請求項１記載の時計用文字板において、前記微小レンズ体が、文字板本体部の上面にマトリックス状に配列されていることを特徴とする。
【０００８】
請求項４に係る発明は、請求項１記載の時計用文字板において、前記文字板本体部は、厚みが２０〜１００μｍであることを特徴とする。
【０００９】
請求項５に係る発明は、請求項１記載の時計用文字板において、前記光輝塗膜層が、１層又は種類の異なった光輝部材をそれぞれ分散させた２層構造であることを特徴とする。
【００１０】
請求項６に係る発明は、請求項１又は５記載の時計用文字板において、前記光輝部材が、４０〜８０μｍの粒径を有するガラスビーズであることを特徴とする。
【００１１】
請求項７に係る発明は、請求項１又は６記載の時計用文字板において、前記光輝塗膜層は、透明な樹脂バインダ１に対してガラスビーズを０．５〜１．５の重量割合で分散させ、所定の厚みに形成したものであることを特徴とする。
【００１２】
請求項８に係る発明は、請求項１又は７記載の時計用文字板において、前記光輝塗膜層が４０〜８０μｍの厚みであることを特徴とする。
【００１３】
請求項９に係る発明は、請求項１又は５記載の時計用文字板において、前記光輝部材が、１５〜５０μｍの鱗片状のガラス片、金属片、貝殻片あるいは貴石片であることを特徴とする。
【００１４】
請求項１０に係る発明は、請求項１又は９記載の時計用文字板において、前記光輝塗膜層は、透明な樹脂バインダ１に対して鱗片状の光輝部材を０．１〜０．５の重量割合で分散させ、所定の厚みに形成したものであることを特徴とする。
【００１５】
請求項１１に係る発明は、請求項１又は１０記載の時計用文字板において、前記光輝塗膜層が１０〜１５μｍの厚みであることを特徴とする。
【００１６】
請求項１２に係る発明は、請求項１記載の時計用文字板にが光透過性を有するを特徴とする。
【００１７】
【発明の実施の形態】
以下、添付図面に基づいて、本発明に係る時計用文字板の実施の形態を説明する。図１は本発明の時計用文字板の第１実施形態を示す断面図、図２は前記時計用文字板における光輝塗膜層の他の実施例を示す断面図である。
【００１８】
本発明に係る時計用文字板５１は図１に示すように、光透過性を有する文字板基板５２の上面に光輝塗膜層５３を備え、さらにその上面に透明樹脂層５５を形成し、最上面には凸状の微小レンズ体５４を多数散りばめた構造となっている。
【００１９】
前記文字板基板５２は、光透過性を有する透明なプラスチック板や金属板板等で形成される。文字板基板５２の中心部には指針を通す貫通孔５９が開設され、また、表面には時字文字６０が配設される。文字板基板５２は本実施の形態においては厚さ０．４ｍｍの黄銅板にニッケルメッキしたものを使用する。文字板基板５２の上面に光輝塗膜層５３を形成する。また、文字板基板５２の形状は、時計の枠体の形状及び大きさに合わせて円形状あるいは四角形状等をとることができる。
【００２０】
前記光輝塗膜層５３は、微小な光輝部材を透明な樹脂に混ぜ合わせて所定の厚みになるように塗布形成されたものである。本実施の形態においては、前記光輝部材に粒径が４０〜８０μｍ程度のガラスビーズ５６を使用している。ガラスビーズ５６の粒径は肉眼で僅かに確認できる４０〜８０μｍのものが適当である。このサイズよりも大きくなると、ガラスビーズ５６の一つ一つが目立ってしまい、外観的に好ましくない。一方、上記サイズよりも小さいと、乱反射が多くなるため、白色気味の色合いとなって、キラキラとした輝きが現れない。このガラスビーズ５６は粒径を揃えて分散してもよいし、４０〜８０μｍの範囲内で大小様々な粒径のものを混ぜ合わせて使用してもよい。また、前記ガラスビーズ５６は透明なものの他に、図２に示すように、半球面を金属蒸着膜５７で被覆したガラスビーズ５９も使用できる。透明なガラスビーズ５６を使用した場合は文字板基板５２の表面が白色系に輝くが、前記金属蒸着膜５７で被覆したガラスビーズ５９を使用した場合は金属色の輝きが得られる。これらガラスビーズ５６，５９はそれぞれ単体で使用してもよいし、適宜混ぜ合わせて使用してもよい。
【００２１】
前記ガラスビーズ５６，５９は、透明な樹脂バインダ５８に均一に分散される。前記樹脂バインダ５８としては、アクリル樹脂、ポリウレタン樹脂、エポキシ樹脂等の各種の透明な樹脂材が使用できる。この樹脂バインダ５８に混入するガラスビーズ５６，５９の比率によってキラキラ輝く度合いが変化する。前記ガラスビーズ５６，５９の比率が少なすぎると、輝きがまばらとなって、キラキラとした光輝感が得られず、逆に多すぎると全体がキラキラ輝きすぎて、却って装飾的な価値を低下させてしまう。これらのことから両者の重量割合は、樹脂バインダ５８を１．０とした場合にガラスビーズ５６，５９が０．５〜１．５の範囲が好ましい。このようにして形成された光輝塗膜層５３においては、入射光７１が均等にガラスビーズ５６に照射される。そして、前記ガラスビーズ５６に照射した光は反射光７２となって文字板基板５２の上面に向けて進行し、後述する微小レンズ体５４から四方に拡散光７３として放射されることになる。
【００２２】
前記光輝塗膜層５３上に形成される透明樹脂層５５は透明なアクリル樹脂等を光輝塗膜層５３上に噴霧または刷毛塗り等の方法で塗装して形成する。塗装膜の厚みは８０〜２００μｍに形成した後、上面を研磨して２０〜１００μｍの厚みに仕上げる。上面を研磨する理由は、樹脂を塗装膜ままでの上面は良好な平坦度が得られにくいこと、及び文字板の中心穴や外周部でいわゆるダレが生じ、外観上好ましくないことが挙げられる。
【００２３】
前記透明樹脂層５５の厚みは、２０〜１００μｍの範囲で調整するが、厚すぎるとガラスビーズのキラキラ感が鋭く強調され、薄すぎると立体感が後退する。本実施の形態では凡そ５０μｍとしている。尚、前記光輝塗膜層５３のバインダーと前記透明樹脂層５５は同じ透明樹脂を用いても良いが、同一工程で形成することは好ましくない。前記光輝塗膜層５３の厚みをガラスビーズの粒径と同一の４０〜８０μｍに形成する理由は、ガラスビーズを文字板基板５２上に浮き沈み無く配列させることによってキラキラした輝き感にムラ、偏りが生じることを防止する効果がある。従って前記光輝膜層５３と前記透明樹脂層５５は別工程で形成することが好ましい。
【００２４】
前記透明樹脂層５５上に形成される多数の微小レンズ体５４の一つ一つは、中心部が丸く膨らんだ凸状の透明樹脂でできている。透明樹脂の材質としては、アクリル樹脂、エポキシ樹脂、ウレタン樹脂、ポリカーボネイト樹脂などから選択できる。一つの微小レンズ体５４の直径は前記ガラスビーズ５６，５９と同様に肉眼で僅かに確認できる程度の大きさがよい。この微小レンズ体５４は厚く形成するほど多様な方向に光を屈折するので、キラキラとした輝きがより一層強く現れる。このため、前記ガラスビーズ５６に当たって反射した反射光７２が文字板基板５２の表面からキラキラした拡散光７３が放射されることになる。本実施形態では、微小レンズ体５４の直径を１００〜２００μｍ、中心部の厚みを約５μｍに形成してある。この程度の大きさであれば、正面から見たときに、微小レンズ体５４の外形が目に入ることなく、微小レンズ体５４の配列に沿った光のみが輝いて見える。各微小レンズ体５４の外形形状は、円形、四角形、三角形、その他どのような形状でもかまわないが、光の屈折効果を得るために、中心部が隆起した凸状のレンズ体になっていることが必要である。この微小レンズ体５４は、文字板基板５２の上面にマトリックス状に一定間隔で均等に設けることによって、全体的に一様なキラキラした輝きが得られる。この配列間隔は狭すぎると配列パターン自体が目立ってしまい、外観的に好ましくなく、また、配列間隔が開きすぎると、微小レンズ体５４によって強く光る部分と谷間の弱く光る部分との境目が目立ちキラキラした輝きにムラが生じて装飾効果が薄れてしまう。本実施形態では、配列間隔を微小レンズ体５４の大きさと同じく、１００〜２００μｍの範囲で形成したことによって、配列パターンに沿ってキラキラとした輝きが得られると共に、その輝き自体にもムラが発生しない。なお、このような配列パターンは文字板基板５２の全面に亘って規則的に配列したものの他、ある特定の模様や図柄に沿って形成することも可能であり、さらにはランダムに設けることもできる。
【００２５】
前記微小レンズ体５４は、パッド印刷やスクリーン印刷によって形成することができる。前記パッド印刷法では所定の形状及びサイズに精度よく形成できるが、厚みを持たせて形成することができない。一方のスクリーン印刷法では、前記パッド印刷法に比べて厚みを持たせて形成することができるが、所定の形状及びサイズに加工する場合の精度が若干劣る。したがって、形成する模様パターンが細かいものについてはパッド印刷法で、逆に模様パターンが大きく粗いものについてはスクリーン印刷法を選択するとよい。なお、微小レンズ体５４の厚みは、透明樹脂塗料の粘性を変えることによっても調整が可能である。
【００２６】
上記第１実施形態では、光輝部材として球状のガラスビーズ５６，５９を使用した例を示したが、このような球状の光輝部材に限らず、薄い鱗片状の光輝部材を用いても同様のキラキラした光輝感を得ることができる。このような光輝部材としては、真鍮、ステンレス、アルミニウム、ニッケル等の金属片やガラス片、貝殻片、貴石片等の微細片が使用可能である。また、前記金属片にメッキ処理を施して貴金属色を出すような装飾性に富んだ表示をさせることもできる。
【００２７】
図３は本発明の第２実施形態を示したものであり、前記ガラスビーズ５６で形成された光輝塗膜層５３と同様な第１の光輝塗膜層６３を形成し、さらにその下に微小な鱗片状の真鍮片６５を分散した第２の光輝塗膜層６４を形成した２層の光輝塗膜層による時計用文字板６１である。前記第１の光輝塗膜層６３は上記第１実施形態の光輝塗膜層５３と同様の構成である。また、第２の光輝塗膜層６４は、直径１５〜５０μｍの鱗片状の真鍮片６５を均等に樹脂バインダ６８に分散させたもので、真鍮片６５の混入量は樹脂バインダー６８を１．０とした場合に０．１〜０．５の重量比となるようにするのが好ましい。前記ガラスビーズ５６に比べて真鍮片６５の重量比を低く設定したのは、ガラスビーズ５６の場合には球形であるため多少密集させても隙間ができて光を透過させることができるが、鱗片状の真鍮片６５の場合には密集させることで重なり合う面積が多くなり、光の透過率が低下するからである。この第２の光輝塗膜層６４は前記配合量による樹脂塗料を前記第１の光輝塗膜層６３の下面にスクリーン印刷によって１０〜１５μｍの厚みになるように塗布形成する。なお、文字板基板５２及びこの上に形成する透明樹脂層５５及び微小レンズ体５４は、前記第１実施形態における時計用文字板５１と同様であるので詳細な説明は省略する。
【００２８】
上述のような構成からなる時計用文字板６１は、前記第１の光輝塗膜層６３による白色系の光と、第２の光輝塗膜層６４による真鍮片６５からの反射光が入り混じって全体として明るい金属色で適度にキラキラと光り輝きながら輝き感が鋭く華美に過ぎず、品位の高い質感を有する時計文字板の装飾効果を得ることができる。なお、本実施形態では、第２の光輝塗膜層６４に光輝部材として真鍮片６５を使用したが、その他の金属片やガラス片、貝殻片、貴石片を使用した場合は、そのものの持つ色とガラスビーズの色が混ざってキラキラと光り輝く。
【００２９】
図５は本発明の第３実施形態を示したもので、文字板基板５２の上面に鱗片状のアルミニウム片８６を分散した光輝塗膜層８３と、黒色系の有色の塗膜層８４とを形成した時計用文字板８１の構成例である。このような時計用文字板８１によれば、塗膜層８４の黒色と光輝塗膜層８３のアルミニウム片８６の金属色が混じり合って黒色の地の中にシルバー色がキラキラと輝くといった装飾効果を得ることができる。前記塗膜層８４は、黒色の他に白色、青色、赤色等の所望の色調を選択することができるが、例えば、塗膜層８４に白色系の塗料を使用した場合はゴールド色の金属片を、青色系の塗料を選択した場合はシルバー色の金属片を選択することでキラキラした輝きが一層映えることになる。なお、文字板基板５２及びこの文字板基板５２上に形成する微小レンズ体５４については前記第１実施形態における時計用文字板５１と同様であり、時計用文字板８１全体の光透過率も２０％以上を確保する必要があることから、有色の塗膜層８４を含めた全体の厚みを調整することが必要である。透明樹脂層５５、微小レンズ体５４は第１実施形態と同一なので説明を省く。
【００３０】
第１〜第３の実施の形態では文字板基板に０．４ｍｍ厚みの黄銅板材を使用しているが、この文字板基板は一般的な文字板材料であり、本発明用に特別な文字板基板を必要としないとの利点がある。また文字板基板を０．３〜０．５ｍｍ厚の透明樹脂板とすることによってソーラセルにも対応可能である。
【００３１】
本発明の第４の実施の形態について説明する。構成は第１〜第３の実施の形態と殆ど同一であるので特に図示はしない。第４の実施の形態は黄銅材などの金属による文字板基板を用いる場合に、文字板基板面に０．３ｍｍ程度の小孔をマトリクス状に多数形成するものである。小孔の総面積は文字板基板総面積の２５〜３０％程度に設定する。これによって金属の文字板基板であっても光透過性を持たせることが可能になる。近年のソーラセルの発電効率の改善はめざましく、２０％程度の光透過率でも十分実用になる。
【００３２】
一般に０．４ｍｍ程度の厚みの薄板にプレスにて形成可能な小孔は０．３ｍｍ径程度が限界であり、このサイズの小孔は肉眼で十分に視認できるため、通常の文字板基板としては実用に供しがたいが、本発明では文字板基板上に微小なガラスビーズやレンズ体が形成されており、これらの相乗した屈折効果で本発明の文字板基板が０．３ｍｍ程度の小孔が多数形成された金属製文字板基板を用いても小孔が殆ど視認できないことが実験により確認されている。すなわち金属製文字板基板を用いながらソーラセルによる光発電が可能である点が本実施の形態の際だった特徴である。
【００３３】
上記で示したそれぞれの実施形態は代表的な構成例であるが、これら以外にも、光輝塗膜層に分散される光輝部材を球状のガラスビーズや鱗片状の金属片やガラス片などを混ぜ合わせて使用することもできる。また、文字板基板５２の表面に形成する凸状の微小レンズ体５４の配列パターンも様々な模様パターンや図柄に沿って配列させることで、バリエーションに富んだ時計用文字板となる。
【００３４】
【発明の効果】
以上説明したように、本発明に係る時計用文字板によれば、文字板本体部の上面に光輝塗膜層を形成し、その上面に２０〜１００μｍのやや薄目の透明樹脂層を形成し、さらにその上面に凸状の微小レンズ体を多数形成したので、光輝塗膜層で反射された光が文字板本体部を通過して前記微小レンズ体によって屈折して放射され、落ち着いた感じの輝きのある、品位の高い質感を伴った装飾効果が得られる。
【００３５】
また、前記光輝塗膜層が、樹脂材に微小な光輝部材を多数分散させて形成されているので、正面から見たときには平面的な輝きになるが、ある角度で文字板本体部を見たときに、多数の微細な光の点滅現象に似たようなキラキラとした立体的な輝きとなる。
【００３６】
また、前記文字板本体部の上面に微小レンズ体を配設して輝きを増しているため、ガラスビーズや鱗片状の金属片等からなる光輝部材の印刷ムラが多少あったとしても目立たなくなる。
【００３７】
さらに、前記光輝塗膜層と合わせて様々な色でキラキラ輝く時計用文字板が形成できると共に、光輝塗膜層の色と混ざってバリエーションに富んだ時計用文字板となる。
【図面の簡単な説明】
【図１】本発明に係る時計用文字板の第１実施形態の断面図である。
【図２】図１に示す時計用文字板の構成を示す断面図である。
【図３】本発明に係る時計用文字板の第２実施形態の断面図である。
【図４】本発明に係る時計用文字板の第３実施形態の断面図である。
【図５】従来の時計用文字板の断面図である。
【符号の説明】
５１，６１，８１  時計用文字板
５２  文字板基板
５３、６３、８３  光輝塗膜層
５４  微小レンズ体
５６  ガラスビーズ
５９  ガラスビーズ
５８  樹脂バインダ
６５  真鍮片
６６  アルミニウム片
８４  塗膜層
【図１】
2004151039.tif 000003
【図２】
2004151039.tif 000004
【図３】
2004151039.tif 000005
【図４】
2004151039.tif 000006
【図５】
2004151039.tif 000007